"フォトクロミック化合物と高分子材料の組み合わせからなる調光組成物であって、前記フォトクロミック化合物が下記一般式で示されるヘキサアリールビスイミダゾール類であるとともに、前記高分子材料が、モノマーが下記一般式で示される一二置換エチレンの単独重合体又はエチレンをコモノマー成分に含む共重合体であることを特徴とする調光組成物。CH2=CR7R8但し、R7:水素又はメチル基、R8:水素又は極性基を有する基前記一般式において、R8:COOH又はCOOR9但し、R9:炭素数20以下のアルキル基であることを特徴とする請求項1記載の調光組成物。前記高分子材料が、アクリル酸エステルの単独重合体であることを特徴とする請求項2記載の調光組成物。前記高分子材料が、アクリル酸エステルと、エチレン又は前記一般式11で示されるアクリル酸エステルを除く一置換エチレンの群から選択される1種又は2種以上のラジカル重合性モノマーとの共重合体であることを特徴とする請求項2記載の調光組成物。前記フォトクロミック化合物が前記一般式において、R1およびR4がピレニル基であることを特徴とする請求項1~4いずれか一記載の調光組成物。基材の少なくとも1つの面の全部または一部が請求項1~5のいずれか一記載の調光組成物で被覆されてなることを特徴とするフォトクロミック製品。請求項1~5のいずれか一記載の前記調光組成物で成形されてなることを特徴とするフォトクロミック成形品。本発明は、退色時間が極端に短くなるフォトクロミズムを示すものの設計が容易となる、フォトクロミック化合物であるヘキサアリールビスイミダゾール類HABIsと高分子材料からなる調光組成物を提供することを目的とする。本発明者らは、フォトクロミック化合物としてヘキサアリールビスイミダゾール類HABIs:HABIおよびその誘導体を含む。とアクリル酸エステル系またはエチレンを主とする共重合高分子材料の組み合わせによって得られる調光組成物が、退色速度が著しく増大することを知見して下記構成の調光組成物に想到した。フォトクロミック化合物と高分子材料の組み合わせからなる調光組成物であって、前記フォトクロミック化合物が下記一般式で示されるヘキサアリールビスイミダゾール類であるとともに、前記高分子材料が、モノマーが下記一般式で示される一二置換エチレンの単独重合体又はエチレンをコモノマー成分に含む共重合体であることを特徴とする。CH2=CR7R8但し、R7:水素又はメチル基、R8:水素又は極性基を有する基本発明の調光組成物は、溶液中で紫外線を照射すると発色し照射を止めると徐々に退色するフォトクロミック化合物における高分子膜中での退色速度が格段に増大して、退色時間が大幅に短縮される。その結果、塗料や高分子フィルムを介して製品基材の一部又は全部を被覆した場合、種々の製品を高機能化できる。したがって、本発明は、光メモリなどの記録媒体、紫外線チェッカーなどのセンサ材料、窓ガラス、サングラスなどの調光材料、プリントシャツなどの繊維製品のほか、印刷インク、装飾材、玩具等の広い分野に応用が期待できる。本発明の調光組成物は、1特定フォトクロミック化合物と、2特定の高分子材料との組合わせであることを特徴とする。[1]特定フォトクロミック化合物:特定フォトクロミック化合物は、前記一般式11で表されるヘキサアリールビスイミダゾール類HABIsである。上記において、R1およびR4がピレニル基である下記一般式12で示されるものが退色速度の観点から望ましい。その理由は、下記の如くであると推定される。本発明者らが結晶構造解析をした結果によると、ピレニル基を導入したものはピレニル基同士のπ-π相互作用によるスタッキング構造をとっている。そのためR1およびR4がフェニル基である場合に比べて、分子間相互作用が強いため、紫外線照射後も構造変化が小さいと考えられる。これが高分子材料中であっても同様であり、そのため、大きな退色速度が維持されると考えられる。更に、本発明で使用可能なHABIsとして、下記各構造式で示されるものを挙げることができる。上記化合物は、ベンゼン、クロロホルム、酢酸エチル等の汎用の有機溶媒に溶解する。このような有機溶媒に溶解したとき、太陽光あるいは紫外線を照射すると速やかに発色し、光を遮断すると可逆的に退色するフォトクロミズムを示す。2特定高分子材料:下記一般式11で示される、一二置換エチレンの単独重合体又はエチレンをコモノマー成分に含む共重合体である。CH2=CR7R811但し、R7:水素又はメチル基、R8:水素又は極性基を有する基ここで、極性基R8とはヘテロ原子を少なくとも1原子以上有する基のことであり、ヘテロ原子としては、窒素原子、酸素原子、硫黄原子などが挙げられる。このような極性基としては、たとえばエステル基、カルボニル基、カルボキシル基、カルボキシエステル基、アミド基、ニトリル基、エーテル基、水酸基、ニトロ基、アミノ基、カーボネート基、チオエーテル基、チオエステル基、チオカーボネート基、等である。また、極性基を有する基としては例えば上記のような極性基自体、あるいは上記のような極性基部分と炭化水素基部分を含む基を挙げることができる。炭化水素基としてはメチル基、エチル基、プロピル基、メチレン基、エチレン基、プロピレン基などを例示できる。より具体的には、一般式において、R8:COOH又はCOOR9但し、R9:炭素数20以下のアルキル基で示されるアクリル酸、アクリル酸エステルの単独重合体が望ましい。特に、R9は炭素数1~6のアクリル酸エステルの単独重合体が望ましい。当然、R8が、フェニルやピリジルである、ポリスチレンPSやポリビニルピロリドンPVPは除かれる。なお、高分子材料は、アクリル酸エステル又はメタクリル酸エステルと、エチレン又は前記一般式で示されるアクリル酸エステルを除く一置換エチレン又は二置換エチレンの群から選択される1種又は2種以上のラジカル重合性モノマーとの共重合体でもよい。例えば、上記アクリル酸エステル、メタクリル酸エステル、エチレン、ブチレン等の単独重合体、共重合体を挙げることができる。より具体的には、ポリブチルメタクリレートPBMA、ポリメチルメタクリレートPMMA、エチレンメタクリレートグリシジルメタクリレート共重合体EMAGMA、エチレンエチルアクリレート共重合体EEA、ポリアクリロニトリルPAN等を挙げることができる。また、これらの高分子材料は、適宜、一種または二種以上を混合して使用したり、また、上記高分子材料を主体例えば、50以上として、それら以外の高分子材料、例えば、ポリカーボネートPC、ポリエチレンテレフタレートPET、ポリビニルブチラールPVB、ナイロン6縮合系ポリアミド等の極性高分子材料や、さらには、PS、PVP等の非極性高分子材料を混合したりしたポリマーアロイも使用可能である。これらの中でも、特に、アクリル酸等の極性基の一置換エチレンをモノマー主体とする、ポリブチルアクリレート、ポリエチルアクリレート、もしくはエチレンメチルアクリレートグリシジルメタクリレート共重合体が、後述の如く、好適に用いられる。これは大きな退色速度を与える。なお、EMAGMAの各モノマー組成は、エチレン:60~99、メチルアクリレート:1~40、グリシジルアクリレート:0~10とする。上記高分子材料に、フォトクロミック化合物を分散させる方法としては、慣用手段を使用できる。例えば、高分子材料とフォトクロミック化合物を有機溶剤に溶解させたり、高分子材料が液状の場合そのまま混合させるなどして行う。このとき、フォトクロミック化合物の高分子材料に対する配合量は特に限定されず、用途に応じて適宜決定することができる。一般に、調光組成物の退色速度は或る程度までフォトクロミック化合物の配合量に比例する。しかし、過剰配合は配合量に見合った発色濃度が得られないばかりでなく、かえってフォトクロミズムの耐久性を損なう場合がある。発色濃度に対する本発明の効果の観点から、高分子材料100部に対するフォトクロミック化合物配合量は、001~10部、より好ましくは01~3部の範囲から適宜選定する。本発明の調光組成物の使用形態としては、種々の使用形態が可能であるが、特に使用範囲が広く、容易に使用できるという点から、各種基材の表面に塗布して使用することが好ましい。また、フォトクロミック化合物を高分子材料中に溶解及び/又は分散して得られた調光組成物は、無機ガラス、紙、プラスチックなどの各種基材へ塗布することが可能である。塗布方法は、特に限定されず、公知の方法を採用できる。具体的には、スピンコーティング、スプレーコーティング、ディップコーティング等を挙げることができる。このような方法により塗布されるコーティング層の厚さは、特に限定されない。例えば、0.1~100μmの範囲から適宜選定する。本発明においてはフォトクロミック化合物を添加しているため、コーティング層の厚さが厚い場合や、または、フォトクロミック化合物の濃度が高い場合には、コーティング層にフォトクロミック化合物に基づく黄ばみが顕現し易くなり、また、初期の退色速度は変わらないが、完全に戻るのに時間がかかることがある。高分子材料に対してフォトクロミック化合物の濃度が低くても十分な発色濃度が得られる。具体的には、フォトクロミック化合物を3添加した場合、膜厚50μm以下であることが好ましい。基材に塗布された調光組成物を乾燥させる温度は、室温であることが好ましい。このような、本発明で得られる調光組成物は高い発色濃度と大きな退色速度を有する。なお、本発明の調光組成物は各種基材に被覆して使用することができる。また、フィルム、シート、プレート、ロッド等の素材成形品、更には、ディスプレイ、光量計、装飾品、ファンシーグッズなどの二次元、三次元の各種製品成形品の材料としても使用することができる。以下、本発明の効果を確認するために、比較例とともに行なった実施例について説明する。化合物として下記一般式で示されるPy-HABIに、表1に示す少量のクロロホルムで溶解させたものを用いた。また、調光組成物の組成は、表1に示すものとして、各実施例比較例対照例の試験片を調製した。<実施例1>高分子材料は、市販のポリエチルアクリレートを、溶媒であるトルエンを減圧留去して使用した。上記PEAの88クロロホルム溶液に、PEAに対して化合物1-3を3になるように混合した。これをPETフィルム上に塗布し、溶媒を除去した後、PETフィルムでラミネートすることで薄膜膜厚:47μmを得た。<実施例2>市販のポリブチルアクリレートについて、実施例1と同様にして薄膜を得た。<実施例3>市販のエチレンメチルアクリレートグリシジルメタクリレート共重合体EMAGMAの95クロロホルム溶液に、EMAGMAに対して化合物を3になるように混合した。これをガラス基板に塗布し溶媒を除去することで薄膜を得た。なお、EMAGMAは、モノマー組成質量比、エチレン:メチルアクリレート:グリシジルアクリレート=67:25:8のものを用いた。<実施例4>実施例3において、EMAGMAをポリメチルメタクリレートPMMAに代えて、同様にして薄膜を得た。<実施例5>同じく、EMAGMAをポリメチルメタクリレートPBMAに代えて、同様にして薄膜を得た。<比較例1>同じく、EMAGMAをポリビニルピロリドンPVP:置換基芳香族環に代えて、同様にして薄膜を得た。<比較例2>同じく、EMAGMAをポリスチレンPS:置換基芳香族環に代えて、同様にして薄膜を得た。<対照例>化合物1-3は、ベンゼンに004mmolLとなるように溶解し、光路長10mmの石英製分光セルを用いて評価を行った。<退色性評価>上記で調製した各試験体について、112退色速度を下記方法により測定するとともに、2退色時間を目視判定で行なった。112退色速度環境温度25°Cにて紫外線光を照射して発色させた後の最大吸収波長550nmにおける差光学濃度をΔOD、紫外線光照射前のその波長における差光学濃度をΔODとしたとき、差光学濃度がΔODから、ΔODΔODの12まで低下するのに要する時間を12退色速度とする。この時間が短いほど退色速度が大きく、フォトクロミック性が優れているといえる。<試験結果および考察>試験結果を示す表2から、実施例1~5の高分子膜は、エチレン置換基が非極性基芳香族環である比較例1-2よりも高い退色速度を示した。そして、モノマーが一置換エチレンであるアクリル酸又はアクリル酸が主である実施例1~3は、モノマーが二置換エチレンであるメタクリル酸である実施例4~5よりも退色速度が格段に高いことがわかる。即ち、フォトクロミック化合物が高分子材料中に存在するにも拘わらずベンゼン溶液対照例よりも、実施例1では1400倍、実施例3でも1130倍と、退色速度が格段に増大する。なお、実施例4と実施例5では、12退色速度と目視による色が戻るまでの時間が逆転しているが、その理由は下記の如くであると推定される。ここでの退色速度はいずれも単純な1次反応および2次反応には従わず、複雑な反応過程を有していると考えられ、12退色速度が大きいものでも、その後、退色速度の低下が見られることがある。実施例4,5で比較すると、実施例4の退色速度の低下が実施例5に比べて大きいため、逆転するような結果になっている。"